(57)【特許請求の範囲】
【請求項１】
粘着剤を製造するための水分散型粘着剤組成物であって、
主成分として（メタ）アクリル酸アルキルエステル、および、アルコキシシリル基含有ビニルモノマーを含有するビニルモノマー混合物を重合して得られる水分散型共重合体１００重量部と、
エポキシ基含有シラン化合物０．００５〜２重量部と
を含んでいることを特徴とする、水分散型粘着剤組成物。
【請求項２】
前記ビニルモノマー混合物１００重量部に対して、前記アルコキシシリル基含有ビニルモノマー０．００５〜１重量部を含有していることを特徴とする、請求項１に記載の水分散型粘着剤組成物。
【請求項３】
基材と、
前記基材の上に設けられる、請求項１または２に記載の水分散型粘着剤組成物からなる粘着剤層と
を備えていることを特徴とする、粘着シート。
【発明の詳細な説明】
【技術分野】
【０００１】
本発明は、水分散型粘着剤組成物および粘着シートに関し、詳しくは、粘着剤として用いられる水分散型粘着剤組成物、および、その水分散型粘着剤組成物からなる粘着剤層が基材の上に積層されている粘着シートに関する。
【背景技術】
【０００２】
従来より、各種産業用途に用いられる粘着シートとして、基材に、粘着剤組成物からなる粘着剤層を積層する粘着シートが知られている。
また、近年、環境負荷の観点から、有機溶剤の使用を低減することが望まれており、粘着シートに積層される粘着剤組成物についても、溶媒として有機溶剤を使用する溶剤型粘着剤組成物から、分散媒として水を使用する水分散型粘着剤組成物への転換が図られている。
【０００３】
しかし、このような水分散型粘着組成物は、溶剤型粘着剤組成物に比べて、接着性が低く、端末剥がれ性（粘着シートの基材の端末が被着体から剥がれにくい特性）も低いという不具合がある。
そこで、端末剥がれ性に優れた水分散型粘着組成物として、例えば、（メタ）アクリル酸アルキルエステルを主成分とし、かつシラン系単量体を含む単量体混合物を共重合して得られる高分子を含有する水分散型感圧性接着剤組成物が提案されている。
（例えば、特許文献１参照。）。
【特許文献１】特開２００１−１３１５１１号公報
【発明の開示】
【発明が解決しようとする課題】
【０００４】
しかし、特許文献１において提案されるような水分散型粘着剤では、端末剥がれ性を十分に確保することが困難である。
また、一般に、水分散型粘着剤組成物には、共重合体中の架橋点を架橋させて、水分散型粘着剤組成物の保持力などの接着性を適宜調節するために、架橋剤を添加する必要がある。しかし、架橋剤を添加した水分散型粘着剤組成物では、端末剥がれ性を確保することが困難となる。
【０００５】
本発明の目的は、高い接着性を有するとともに、優れた端末剥がれ性を有する、水分散型粘着剤組成物、および、その水分散型粘着剤組成物からなる粘着剤層を備える粘着シートを提供することにある。
【課題を解決するための手段】
【０００６】
上記目的を達成するために、本発明の水分散型粘着剤組成物は、粘着剤を製造するための水分散型粘着剤組成物であって、主成分として（メタ）アクリル酸アルキルエステル、および、アルコキシシリル基含有ビニルモノマーを含有するビニルモノマー混合物を重合して得られる水分散型共重合体１００重量部と、エポキシ基含有シラン化合物０．００５〜２重量部とを含んでいることを特徴としている。
また、本発明の水分散型粘着剤組成物では、前記ビニルモノマー混合物１００重量部に対して、前記アルコキシシリル基含有ビニルモノマー０．００５〜１重量部を含有していることが好適である。
【０００７】
また、本発明の粘着シートは、基材と、前記基材の上に設けられる、上記した水分散型粘着剤組成物からなる粘着剤層とを備えていることを特徴としている。
【発明の効果】
【０００８】
本発明の水分散型粘着剤組成物は、被着体に対する高い接着性を有し、端末剥がれ性に優れている。そのため、本発明の水分散型粘着剤組成物からなる粘着剤層を備える粘着シートは、被着体に対する接着性が高く、端末剥がれ性に優れた粘着シートとして、各種産業用途に用いることができる。
【発明を実施するための最良の形態】
【０００９】
本発明の水分散型粘着剤組成物は、主成分として、（メタ）アクリル酸アルキルエステルを含有し、それ以外の成分として、アルコキシシリル基含有ビニルモノマーを含有するビニルモノマー混合物を重合して得られる水分散型共重合体１００重量部と、エポキシ基含有シラン化合物０．００５〜２重量部とを含んでいる。
（メタ）アクリル酸アルキルエステルとしては、メタクリル酸アルキルエステルおよび／またはアクリル酸アルキルエステルであって、下記の一般式（１）で表される化合物が挙げられる。
【００１０】
【化１】
0004799937.tif 000002
【００１１】
（一般式（１）中、Ｒ１は、水素原子またはメチル基を、Ｒ２は、炭素数１〜１７の直鎖、分岐または環状のアルキル基を示す。）
Ｒ２としては、例えば、メチル基、エチル基、プロピル基、イソプロピル基、ブチル基、イソブチル基、ｓｅｃ−ブチル基、ｔ−ブチル基、ペンチル基、ネオペンチル基、イソペンチル基、ヘキシル基、へプチル基、オクチル基、２−エチルへキシル基、イソオクチル基、ノニル基、イソノニル基、デシル基、イソデシル基、ボルニル基、イソボルニル基、ウンデシル基、ドデシル基、トリデシル基、テトラデシル基、ペンタデシル基、ヘキサデシル基、ヘプタデシル基などが挙げられる。
【００１２】
そのような（メタ）アクリル酸アルキルエステルとしては、具体的には、（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸イソブチル、（メタ）アクリル酸ｓｅｃ−ブチル、（メタ）アクリル酸ｔ−ブチル、（メタ）アクリル酸ペンチル、（メタ）アクリル酸ネオペンチル、（メタ）アクリル酸イソペンチル、（メタ）アクリル酸ヘキシル、（メタ）アクリル酸へプチル、（メタ）アクリル酸オクチル、（メタ）アクリル酸２−エチルへキシル、（メタ）アクリル酸イソオクチル、（メタ）アクリル酸ノニル、（メタ）アクリル酸イソノニル、（メタ）アクリル酸デシル、（メタ）アクリル酸イソデシル、（メタ）アクリル酸ボルニル、（メタ）アクリル酸イソボルニル、（メタ）アクリル酸ウンデシル、（メタ）アクリル酸ドデシル、（メタ）アクリル酸トリデシル、（メタ）アクリル酸テトラデシル、（メタ）アクリル酸ペンタデシル、（メタ）アクリル酸ヘキサデシル、（メタ）アクリル酸ヘプタデシルなどが挙げられる。
【００１３】
これら（メタ）アクリル酸アルキルエステルは、単独または併用して用いられる。
（メタ）アクリル酸アルキルエステルは、ビニルモノマー混合物の主成分であって、その配合割合は、ビニルモノマー混合物の総量１００重量部に対して、例えば、８０重量部以上（例えば、８０〜９９．８重量部）、好ましくは、８５重量部以上（例えば、８５〜９９．５重量部）、さらに好ましくは、９０重量部以上（例えば、９０〜９９重量部）である。
【００１４】
アルコキシシリル基含有ビニルモノマーとしては、例えば、シリコーン系（メタ）アクリレートモノマーやシリコーン系ビニルモノマーなどが挙げられる。
シリコーン系（メタ）アクリレートモノマーとしては、例えば、（メタ）アクリロイルオキシメチル−トリメトキシシラン、（メタ）アクリロイルオキシメチル−トリエトキシシラン、２−（メタ）アクリロイルオキシエチル−トリメトキシシラン、２−（メタ）アクリロイルオキシエチル−トリエトキシシラン、３−（メタ）アクリロイルオキシプロピル−トリメトキシシラン、３−（メタ）アクリロイルオキシプロピル−トリエトキシシラン、３−（メタ）アクリロイルオキシプロピル−トリプロポキシシラン、３−（メタ）アクリロイルオキシプロピル−トリイソプロポキシシラン、３−（メタ）アクリロイルオキシプロピル−トリブトキシシラン、１０−（メタ）アクリロイルオキシデシル−トリメトキシシラン、１０−（メタ）アクリロイルオキシデシル−トリエトキシシランなどの（メタ）アクリロイルオキシアルキル−トリアルコキシシラン、例えば、（メタ）アクリロイルオキシメチル−メチルジメトキシシラン、（メタ）アクリロイルオキシメチル−メチルジエトキシシラン、２−（メタ）アクリロイルオキシエチル−メチルジメトキシシラン、２−（メタ）アクリロイルオキシエチル−メチルジエトキシシラン、３−（メタ）アクリロイルオキシプロピル−メチルジメトキシシラン、３−（メタ）アクリロイルオキシプロピル−メチルジエトキシシラン、３−（メタ）アクリロイルオキシプロピル−メチルジプロポキシシラン、３−（メタ）アクリロイルオキシプロピル−メチルジイソプロポキシシラン、３−（メタ）アクリロイルオキシプロピル−メチルジブトキシシラン、３−（メタ）アクリロイルオキシプロピル−エチルジメトキシシラン、３−（メタ）アクリロイルオキシプロピル−エチルジエトキシシラン、３−（メタ）アクリロイルオキシプロピル−エチルジプロポキシシラン、３−（メタ）アクリロイルオキシプロピル−エチルジイソプロポキシシラン、３−（メタ）アクリロイルオキシプロピル−エチルジブトキシシラン、３−（メタ）アクリロイルオキシプロピル−プロピルジメトキシシラン、３−（メタ）アクリロイルオキシプロピル−プロピルジエトキシシランなどの（メタ）アクリロイルオキシアルキル−アルキルジアルコキシシランや、これらに対応する（メタ）アクリロイルオキシアルキル−ジアルキル（モノ）アルコキシシランなどの（メタ）アクリロイルオキシアルキルシラン誘導体が挙げられる。
【００１５】
シリコーン系ビニルモノマーとしては、例えば、ビニルトリメトキシシラン、ビニルトリエトキシシラン、ビニルトリプロポキシシラン、ビニルトリイソプロポキシシラン、ビニルトリブトキシシランなどのビニルトリアルコキシシラン、および、これらに対応するビニルアルキルジアルコキシシランやビニルジアルキルアルコキシシラン、例えば、ビニルメチルトリメトキシシラン、ビニルメチルトリエトキシシラン、β−ビニルエチルトリメトキシシラン、β−ビニルエチルトリエトキシシラン、γ−ビニルプロピルトリメトキシシラン、γ−ビニルプロピルトリエトキシシラン、γ−ビニルプロピルトリプロポキシシラン、γ−ビニルプロピルトリイソプロポキシシラン、γ−ビニルプロピルトリブトキシシラン、４−ビニルブチルトリメトキシシラン、４−ビニルブチルトリエトキシシラン、８−ビニルオクチルトリメトキシシラン、８−ビニルオクチルトリエトキシシランなどのビニルアルキルトリアルコキシシラン、および、これらに対応する（ビニルアルキル）アルキルジアルコキシシランや（ビニルアルキル）ジアルキル（モノ）アルコキシシランなどが挙げられる。
【００１６】
これらアルコキシシリル基含有ビニルモノマーは、単独または併用して用いられる。
アルコキシシリル基含有ビニルモノマーの配合割合は、ビニルモノマー混合物の総量１００重量部に対して、例えば、０．００５〜１重量部、好ましくは、０．０１〜０．５重量部である。アルコキシシリル基含有ビニルモノマーの配合割合が、０．００５重量部より少ないと、水分散型共重合体の強度が不足して凝集力が低下する場合があり、１重量部より多いと、被着体に接着できない程度まで、水分散型粘着剤組成物の被着体に対する接着性が低下する場合がある。
【００１７】
また、ビニルモノマー混合物は、上記した（メタ）アクリル酸アルキルエステルやアルコキシシリル基含有ビニルモノマーの他に、熱架橋により架橋点を導入するために、好ましくは、官能基含有ビニルモノマーを含有していてもよい。
官能基含有ビニルモノマーとしては、例えば、カルボキシル基含有ビニルモノマーなどが挙げられる。
【００１８】
カルボキシル基含有ビニルモノマーとしては、例えば、（メタ）アクリル酸、フマル酸、マレイン酸、イタコン酸、クロトン酸、ケイ皮酸などの不飽和カルボン酸、例えば、無水フマル酸、無水マレイン酸、無水イタコン酸などの不飽和ジカルボン酸無水物、例えば、イタコン酸モノメチル、イタコン酸モノブチル、２−アクリロイルオキシエチルフタル酸などの不飽和ジカルボン酸モノエステル、例えば、２−メタクリロイルオキシエチルトリメリット酸、２−メタクリロイルオキシエチルピロメリット酸などの不飽和トリカルボン酸モノエステル、例えば、カルボキシエチルアクリレート、カルボキシペンチルアクリレートなどのカルボキシアルキルアクリレートなどが挙げられる。
【００１９】
また、官能基含有ビニルモノマーとしては、上記したカルボキシル基含有ビニルモノマーの他に、例えば、（メタ）アクリル酸グリシジル、（メタ）アクリル酸メチルグリシジルなどのエポキシ基含有モノマー、例えば、アクリル酸２−ヒドロキシエチル、アクリル酸２−ヒドロキシプロピル、アクリル酸２−ヒドロキシブチルなどのヒドロキシル基含有モノマー、例えば、（メタ）アクリルアミド、Ｎ，Ｎ−ジメチル（メタ）アクリルアミド、Ｎ，Ｎ−ジエチル（メタ）アクリルアミド、Ｎ−イソプロピル（メタ）アクリルアミド、Ｎ−ブチル（メタ）アクリルアミド、Ｎ−メトキシメチル（メタ）アクリルアミド、Ｎ−メチロール（メタ）アクリルアミド、Ｎ−メチロールプロパン（メタ）アクリルアミド、Ｎ−ビニルカルボン酸アミドなどのアミド基含有不飽和モノマー、例えば、（メタ）アクリル酸ジメチルアミノエチル、（メタ）アクリル酸ｔ−ブチルアミノエチルなどのアミノ基含有ビニルモノマー、例えば、アクリロニトリル、メタクリロニトリルなどのシアノ基含有ビニルモノマー、例えば、Ｎ−シクロヘキシルマレイミド、Ｎ−イソプロピルマレイミド、Ｎ−ラウリルマレイミド、Ｎ−フェニルマレイミドなどのマレイミド系モノマー、例えば、Ｎ−メチルイタコンイミド、Ｎ−エチルイタコンイミド、Ｎ−ブチルイタコンイミド、Ｎ−オクチルイタコンイミド、Ｎ−２−エチルヘキシルイタコンイミド、Ｎ−シクロヘキシルイタコンイミド、Ｎ−ラウリルイタコンイミドなどのイタコンイミド系モノマー、例えば、Ｎ−（メタ）アクリロイルオキシメチレンスクシンイミド、Ｎ−（メタ）アクリロイル−６−オキシヘキサメチレンスクシンイミド、Ｎ−（メタ）アクリロイル−８−オキシオクタメチレンスクシンイミドなどのスクシンイミド系モノマー、例えば、スチレンスルホン酸、アリルスルホン酸、２−（メタ）アクリルアミド−２−メチルプロパンスルホン酸、（メタ）アクリルアミドプロパンスルホン酸、スルホプロピル（メタ）アクリレート、（メタ）アクリロイルオキシナフタレンスルホン酸などのスルホン酸基含有ビニルモノマー、例えば、（メタ）アクリル酸ポリエチレングリコール、（メタ）アクリル酸ポリプロピレングリコール、（メタ）アクリル酸メトキシエチレングリコール、（メタ）アクリル酸メトキシポリプロピレングリコールなどのグリコール系アクリルエステルモノマーなどが挙げられる。
【００２０】
このような官能基含有ビニルモノマーを含有することにより、水分散型粘着剤組成物の接着性を高めることができる。
これら官能基含有ビニルモノマーは、単独または併用して用いられる。
これら官能基含有ビニルモノマーのうち、好ましくは、不飽和カルボン酸や不飽和ジカルボン酸無水物などのカルボキシル基含有ビニルモノマーが挙げられる。
【００２１】
官能基含有ビニルモノマーの配合割合は、（メタ）アクリル酸アルキルエステルの総量１００重量部に対して、例えば、０．５〜１２重量部、好ましくは、１〜８重量部である。
また、ビニルモノマー混合物は、上記した官能基含有ビニルモノマーの他に、凝集力などの種々の特性の向上を図るために、（メタ）アクリル酸アルキルエステルと共重合可能な共重合性ビニルモノマーを含有することもできる。
【００２２】
そのような共重合性ビニルモノマーとしては、例えば、酢酸ビニル、プロピオン酸ビニルなどのビニルエステル類、例えば、エチレン、プロピレン、イソプレン、ブタジエン、イソブチレンなどのオレフィン系モノマー、例えば、（メタ）アクリル酸シクロヘキシル、（メタ）アクリル酸シクロペンチル、（メタ）アクリル酸ボルニル、（メタ）アクリル酸イソボルニルなどの（メタ）アクリル酸脂環式炭化水素エステル、例えば、（メタ）アクリル酸フェニルなどの（メタ）アクリル酸アリールエステル、例えば、スチレン、ビニルトルエンなどの芳香族ビニル類、例えば、（メタ）アクリロイルモルホリン、（メタ）アクリル酸アミノエチル、（メタ）アクリル酸Ｎ，Ｎ−ジメチルアミノエチル、（メタ）アクリル酸ｔ−ブチルアミノエチルなどの窒素原子含有ビニルモノマー、例えば、（メタ）アクリル酸メトキシエチル、（メタ）アクリル酸エトキシエチルなどのアルコキシ基含有モノマー、例えば、ビニルエーテルなどのビニルエーテル系モノマー、例えば、塩化ビニルなどのハロゲン原子含有モノマー、例えば、Ｎ−ビニルピロリドン、Ｎ−（１−メチルビニル）ピロリドン、Ｎ−ビニルピリジン、Ｎ−ビニルピペリドン、Ｎ−ビニルピリミジン、Ｎ−ビニルピペラジン、Ｎ−ビニルピラジン、Ｎ−ビニルピロール、Ｎ−ビニルイミダゾール、Ｎ−ビニルオキサゾール、Ｎ−ビニルモルホリン、（メタ）アクリル酸テトラヒドロフルフリルなどのビニル基含有複素環化合物、例えば、フッ素原子やハロゲン原子を含有するアクリル酸エステル系モノマーなどが挙げられる。
【００２３】
また、共重合性ビニルモノマーとしては、多官能性モノマーが挙げられる。
多官能性モノマーとしては、例えば、エチレングリコールジ（メタ）アクリレート、ジエチレングリコールジ（メタ）アクリレート、トリエチレングリコールジ（メタ）アクリレート、テトラエチレングリコールジ（メタ）アクリレートなどの（モノまたはポリ）エチレングリコールジ（メタ）アクリレートや、プロピレングリコールジ（メタ）アクリレートなどの（モノまたはポリ）アルキレングリコールジ（メタ）アクリレートの他、ネオペンチルグリコールジ（メタ）アクリレート、１,６−ヘキサンジオールジ（メタ）アクリレート、ペンタエリスリトールジ（メタ）アクリレート、トリメチロールプロパントリ（メタ）アクリレート、ペンタエリスリトールトリ（メタ）アクリレート、テトラメチロールメタントリ（メタ）アクリレート、ジペンタエリスリトールヘキサ（メタ）アクリレート、ジビニルベンゼンなどが挙げられる。
【００２４】
これら共重合性ビニルモノマーは、単独または併用して用いられる。
共重合性ビニルモノマーの配合割合は、ビニルモノマー混合物の総量１００重量部に対して、例えば、２０重量部以下、好ましくは、１０重量部以下である。
水分散型共重合体は、上記したビニルモノマー混合物を、重合することにより、得ることができる。
【００２５】
上記したビニルモノマー混合物を重合するには、例えば、乳化重合などの公知の重合方法が用いられる。
乳化重合では、例えば、上記したビニルモノマー混合物とともに、乳化剤、重合開始剤、必要に応じて連鎖移動剤などを、水中において適宜配合して共重合する。より具体的には、例えば、一括仕込み法（一括重合法）、モノマー滴下法、モノマーエマルション滴下法またはこれらを併用するなど、公知の乳化重合法を採用することができる。なお、モノマー滴下法やモノマーエマルション滴下法では、連続滴下または分割滴下が適宜選択される。反応条件などは、重合開始剤の種類などに応じて適宜選択されるが、重合温度は、例えば、２０〜１００℃である。
【００２６】
乳化剤としては、特に制限されず、乳化重合に通常使用される公知の乳化剤が用いられる。例えば、ラウリル硫酸ナトリウム、ラウリル硫酸アンモニウム、ドデシルベンゼンスルホン酸ナトリウム、ポリオキシエチレンラウリル硫酸ナトリウム、ポリオキシエチレンアルキルエーテル硫酸ナトリウム、ポリオキシエチレンアルキルフェニルエーテル硫酸アンモニウム、ポリオキシエチレンアルキルフェニルエーテル硫酸ナトリウム、ポリオキシエチレンアルキルスルホコハク酸ナトリウムなどのアニオン系乳化剤、例えば、ポリオキシエチレンアルキルエーテル、ポリオキシエチレンアルキルフェニルエーテル、ポリオキシエチレン脂肪酸エステル、ポリオキシエチレンポリオキシプロピレンブロックポリマーなどのノニオン系乳化剤などが挙げられる。
【００２７】
また、これらアニオン系乳化剤やノニオン系乳化剤に、プロペニル基やアリルエーテル基などのラジカル重合性官能基（ラジカル反応性基）が導入されたラジカル重合性（反応性）乳化剤（例えば、ＨＳ−１０、第一工業製薬（株）製）なども挙げられる。
これら乳化剤は、単独または併用して用いられる。
乳化剤の配合割合は、ビニルモノマー混合物の総量１００重量部に対して、例えば、０．２〜１０重量部、好ましくは、０．５〜５重量部程度である。
【００２８】
重合開始剤としては、特に制限されず、乳化重合に通常使用される重合開始剤が用いられる。例えば、２，２’−アゾビスイソブチロニトリル、２，２’−アゾビス（２−メチルプロピオンアミジン）二硫酸塩、２，２’−アゾビス（２−メチルプロピオンアミジン）二塩酸塩、２，２’−アゾビス（２−アミジノプロパン）二塩酸塩、２，２’−アゾビス［Ｎ−（２−カルボキシエチル）−２−メチルプロピオンアミジン］水和物、２，２’−アゾビス（Ｎ，Ｎ’−ジメチレンイソブチルアミジン）二塩酸塩、２，２’−アゾビス［２−（２−イミダゾリン−２−イル）プロパン］二塩酸塩などのアゾ系開始剤、例えば、過硫酸カリウム、過硫酸アンモニウムなどの過硫酸塩系開始剤、例えば、ベンゾイルパーオキサイド、ｔ−ブチルハイドロパーオキサイド、過酸化水素などの過酸化物系開始剤、例えば、フェニル置換エタンなどの置換エタン系開始剤、例えば、芳香族カルボニル化合物などのカルボニル系開始剤、例えば、過硫酸塩と亜硫酸水素ナトリウムとの組合せ、過酸化物とアスコルビン酸ナトリウムとの組合せなどのレドックス系開始剤（過酸化物と還元剤との組合せ）などが挙げられる。
【００２９】
重合開始剤は、水溶性または油溶性のどちらであってもよく、これら重合開始剤は、単独または併用して用いられる。
重合開始剤の配合割合は、ビニルモノマー混合物の総量１００重量部に対して、例えば、０．００５〜１重量部である。
連鎖移動剤は、必要により配合され、水分散型共重合体の分子量を調節するものであって、乳化重合に通常使用される連鎖移動剤が用いられる。例えば、１−ドデカンチオール、メルカプト酢酸、２−メルカプトエタノール、チオグリコール酸２−エチルへキシル、２，３−ジメルカプト−１−プロパノールなどのメルカプタン類などが挙げられる。
【００３０】
これら連鎖移動剤は、単独または併用して用いられる。
連鎖移動剤の配合割合は、ビニルモノマー混合物の総量１００重量部に対して、例えば、０．００１〜０．５重量部程度である。
このような乳化重合によって、得られた水分散型共重合体を、エマルション（水分散液）として調製することができる。
【００３１】
調製された水分散型共重合体の固形分濃度は、例えば、３０〜７０重量％、好ましくは、４０〜６０重量％である。
なお、水分散型共重合体は、例えば、上記したビニルモノマー混合物を、乳化重合以外の有機溶剤を使用しない方法（例えば、懸濁重合など）によって重合した後に、必要に応じて上記した乳化剤により、エマルション（水分散液）として調製することもできる。
【００３２】
また、水分散型共重合体のエマルション粒子の平均粒子径は、例えば、０．１〜１μｍ、好ましくは、０．２〜０．６μｍ程度である。
エポキシ基含有シラン化合物は、エポキシ基を含有するシラン化合物であれば、特に制限されず、例えば、β−（３，４−エポキシシクロヘキシル）エチルトリメトキシシラン、γ−グリシドキシプロピルトリメトキシシラン、γ−グリシドキシプロピルメチルジメトキシシラン、γ−グリシドキシプロピルメチルジエトキシシラン、γ−グリシドキシプロピルトリエトキシシランなどのグリシジル（アルコキシ）エポキシシランなどが挙げられる。
【００３３】
これらエポキシ基含有シラン化合物は、単独または併用して用いられる。
エポキシ基含有シラン化合物の配合割合は、ビニルモノマー混合物１００重量部（実質的に、水分散型共重合の固形分１００重量部）に対して、例えば、０．００５〜２重量部、好ましくは、０．０１〜１重量部である。エポキシ基含有シラン化合物の配合割合が、０．００５重量部より少ないと、端末剥がれ性の向上を図れず、２重量部より多いと、水分散型粘着剤組成物の保存安定性が低下する。
【００３４】
そして、上記した水分散型共重合体に、上記したエポキシ基含有シラン化合物を、配合することにより、水分散型粘着剤組成物を調製することができる。
なお、水分散型粘着剤組成物には、その目的および用途に応じて、粘着付与成分を配合することができる。
粘着付与成分としては、例えば、ロジン系樹脂、テルペン系樹脂、石油樹脂（例えば、脂肪族系石油樹脂、脂環族系石油樹脂、キシレン樹脂などの芳香族系石油樹脂、共重合系石油樹脂など）、エラストマー類などが挙げられる。
【００３５】
これら粘着付与成分は、単独または併用して用いられ、その配合割合は、水分散型共重合体の固形分１００重量部に対して、例えば、５〜５０重量部程度である。
また、水分散型粘着剤組成物には、好ましくは、エマルションの安定化を図るために、ｐＨを調整するための塩基（例えば、アンモニア水）や酸などを、添加して、ｐＨを、例えば、７〜９、好ましくは、７〜８に調整する。なお、このようなｐＨ調整において、塩基としてアンモニア水を用いる場合には、残存するアンモニア量が多いと、端末剥がれ性が不良となる場合があるため、その使用量を少なくすることが望ましい。
【００３６】
さらにまた、水分散型粘着剤組成物には、必要により、剥離調整剤、可塑剤、軟化剤、充填剤、顔料、染料、老化防止剤、界面活性剤など、水分散型粘着剤組成物に通常使用される添加剤を、適宜、添加することもできる。これら添加剤の配合割合は、特に制限されず、適宜、選択することができる。
このようにして得られる水分散型粘着剤組成物は、接着性に優れ、粘着剤として用いることができるので、この水分散型粘着剤組成物を、基材に積層して、粘着剤層を形成することにより、被着体に対する接着性に優れる粘着シートを得ることができる。
【００３７】
次に、本発明の水分散型粘着剤組成物を、粘着剤層として用いた粘着シートの一実施形態について、図１を参照して説明する。
図１において、この粘着シートは、上記した本発明の水分散型粘着剤組成物からなる粘着剤層２が、基材１上に積層されている。
基材１としては、特に制限されず、粘着シートに通常使用される基材が用いられる。例えば、ポリプロピレンフィルム、エチレン−プロピレン共重合ポリマーフィルム、ポリエチレンテレフタレートフィルムなどのポリエステルフィルム、ポリ塩化ビニルなどのプラスチックフィルム類、例えば、クラフト紙などの紙類、例えば、綿布、スフ布などの布類、例えば、ポリエステル不織布、ビニロン不織布などの不織布類、例えば、金属箔などが用いられる。
【００３８】
なお、プラスチックフィルム類は、無延伸フィルムおよび延伸（一軸延伸または二軸延伸）フィルムのいずれをも用いることができる。
また、基材１において、水分散型粘着剤組成物が塗布される表面には、通常使用される下塗剤の下塗処理や、コロナ放電方式などによる表面処理を施しておいてもよい。
また、粘着シートを、光学材料の表面保護に用いる場合には、透明性に優れる基材が好ましく用いられ、例えば、ポリエチレンテレフタレートフィルムが好ましく用いられる。
【００３９】
また、基材１の厚みは、その目的および用途など応じて適宜選択されるが、例えば、１０〜５００μｍ程度である。
粘着剤層２は、上記した水分散型粘着剤組成物からなり、水分散型粘着剤組成物を基材１に塗布して得られる。
水分散型粘着剤組成物を基材１に塗布するには、特に制限されず、公知の塗布方法が用いられる。例えば、コーターを用いて、水分散型粘着剤組成物を基材１の表面に塗布すればよく、その後、乾燥させて、粘着剤層２を形成する。
【００４０】
コーターとしては、特に制限されず、例えば、ファウンテンダイコーター、リップコーター、クローズドエッジダイコーター、グラビヤロールコーター、リバースロールコーター、キスロールコーター、ディップロールコーター、バーコーター、ナイフコーター、スプレーコーターなどが用いられる。
また、このようなコーターによる塗布において、乾燥後の粘着剤層２の厚みは、特に制限されず、例えば、１０〜１００μｍに設定される。
【００４１】
また、乾燥は、公知の方法によって、加熱する。加熱の温度としては、エポキシ基含有シラン化合物の種類に応じて、架橋反応が進行する温度にまで加熱すればよく、例えば、５０〜２００℃、好ましくは、８０〜１６０℃であり、好ましくは、架橋後の粘着剤層２の溶剤不溶分が、１５〜７０重量％程度となるように加熱する。
なお、そのような架橋後の粘着剤層２の溶剤可溶分の分子量、具体的には、ゲル・パーミエーション・クロマトグラフィーによるポリスチレンの校正曲線に基づく重量平均分子量が、例えば、１０００００〜６０００００、好ましくは、２０００００〜４５００００程度である。
【００４２】
また、架橋後の粘着剤層２の溶剤不溶分や溶剤可溶分の分子量は、例えば、アルコキシシリル基含有ビニルモノマー、官能基含有ビニルモノマー、および、連鎖移動剤などの種類や配合割合、特に、アルコキシシリル基含有ビニルモノマーおよび連鎖移動剤の配合割合を、適宜調整することにより任意に設定することができる。
そして、このようにして得られる粘着シートは、例えば、図１に示すように、基材１の上に、粘着剤層２を積層し、基材１における粘着剤層２が積層されている表面と反対側の裏面が、剥離面とされている場合には、図１（ａ）に示すように、粘着剤層２が積層されている基材１を、その剥離面が、別の基材１に積層されている粘着剤層２と接触するように、巻回することによって、ロール状に形成することができる。なお、基材１に剥離面を形成するには、シリコーン系離型処理剤などからなる離型処理層を、基材１の片面に積層する。
【００４３】
また、図１（ｂ）に示すように、基材１の上に、粘着剤層２を積層し、さらに、その粘着剤層２の上に、離型シート３を積層して、巻回することによって、ロール状に形成することができる。
また、図１（ｃ）に示すように、予め離型シート３の上に粘着剤層２を積層し、それを基材１の表裏面に粘着し、これを巻回することによって、ロール状に形成することができる。
【００４４】
なお、上記した離型シート３としては、離型性を有するシートであれば特に制限されず、水分散型粘着剤組成物に通常使用される離型シートが用いられ、例えば、基材の片面あるいは両面にシリコーン系離型処理剤からなる離型処理剤が積層されているものなどが挙げられる。その厚みは、例えば、１５μｍ以上、好ましくは、２５〜５０μｍ程度である。
【００４５】
このようにして、基材１の上に、水分散型粘着組成物からなる粘着剤層２を設けた粘着シートを得ることができる。
なお、本発明の粘着シートは、上記の形態に制限されず、例えば、テープ状、フィルム状など種々の形態として得ることもできる。また、本発明の粘着シートは、巻回せずとも、その目的および用途によっては、種々の形態で保管および使用することもできる。
【００４６】
このようにして得られる粘着型光学フィルム１は、被着体に対する高い接着性を有し、端末剥がれ性に優れた粘着シートとして、各種産業用途に用いることができる。
【実施例】
【００４７】
以下に実施例および比較例を挙げて、本発明をより具体的に説明する。ただし、本発明は、以下の実施例および比較例に何ら制限されるものではない。なお、以下の説明において、「部」および「％」は、特に明記のない限り、重量基準である。
実施例１
（水分散型共重合体の調製）
容器に、ポリオキシエチレンラウリル硫酸ナトリウム２部を添加したイオン交換水３５部を加えて、これに、ビニルモノマー混合物として、アクリル酸ブチル７０部、アクリル酸２−エチルヘキシル３０部、３−メタクリロイルオキシプロピル−トリメトキシシラン（ＫＢＭ−５０３、信越シリコーン（株）製）０．０３部、１−ドデカンチオール０．０５部を添加し、ＴＫホモミキサー（特殊機化（株）製）を用いて、攪拌し強制乳化して、モノマープレエマルションを調製した。
【００４８】
次いで、冷却管、窒素導入管、温度計および攪拌機を備えた反応容器に、２，２’−アゾビス［２−（２−イミダゾリン−２−イル）プロパン］二塩酸塩０．１部、イオン交換水４５部を添加して、反応容器を１時間窒素置換し、その後、６０℃に加熱し、上記で調製したモノマープレエマルションを、反応容器に３時間かけて滴下して、重合した。その後、さらに６０℃３時間重合（熟成）させた。その後、室温まで冷却し、１０％アンモニア水を添加して、ｐＨを８に調整することにより、水分散型共重合体のエマルションを調製した。
【００４９】
（水分散型粘着剤組成物の調製）
調製した水分散型共重合体に、水分散型共重合体の固形分１００重量部に対して、トルエンに溶解させたγ−グリシドキシプロピルトリメトキシシラン（ＫＢＭ−４０３、信越シリコーン（株）製）０．０５部、ロジン系樹脂（スーパーエステルＥ−１００、荒川化学工業（株）製）３０部を添加して、水分散型粘着剤組成物を調製した。
【００５０】
（粘着シートの作製）
調製した水分散型粘着剤組成物を、厚み３８μｍのポリエチレンテレフタレートセパレーターに、塗布し、１２０℃で３分間加熱処理して、厚さ７０μｍの粘着剤層を形成した。これを、不織布の両側に積層し、粘着シートを作製した。
実施例２
実施例１の水分散型粘着剤組成物の調製において、γ−グリシドキシプロピルトリメトキシシラン（ＫＢＭ−４０３、信越シリコーン（株）製）０．０５部を、γ−グリシドキシプロピルトリメトキシシラン（ＫＢＭ−４０３、信越シリコーン（株）製）０．２部に変更した以外は、実施例１と同様の方法で水分散型粘着剤組成物を調製し、次いで、粘着シートを作製した。
【００５１】
実施例３
実施例１の水分散型粘着剤組成物の調製において、γ−グリシドキシプロピルトリメトキシシラン（ＫＢＭ−４０３、信越シリコーン（株）製）０．０５部を、γ−グリシドキシプロピルトリエトキシシラン（ＫＢＥ−４０３、信越シリコーン（株）製）０．０５部に変更した以外は、実施例１と同様の方法で水分散型粘着剤組成物を調製し、次いで、粘着シートを作製した。
【００５２】
実施例４
実施例１の水分散型粘着剤組成物の調製において、γ−グリシドキシプロピルトリメトキシシラン（ＫＢＭ−４０３、信越シリコーン（株）製）０．０５部を、γ−グリシドキシプロピルトリエトキシシラン（ＫＢＥ−４０３、信越シリコーン（株）製）０．２部に変更した以外は、実施例１と同様の方法で水分散型粘着剤組成物を調製し、次いで、粘着シートを作製した。
【００５３】
比較例１
実施例１の水分散型粘着剤組成物の調製において、γ−グリシドキシプロピルトリメトキシシラン（ＫＢＭ−４０３、信越シリコーン（株）製）を、添加しなかった以外は、実施例１と同様の方法で水分散型粘着剤組成物を調製し、次いで、粘着シートを作製した。
比較例２
実施例１の水分散型粘着剤組成物の調製において、γ−グリシドキシプロピルトリメトキシシラン（ＫＢＭ−４０３、信越シリコーン（株）製）０．０５部を、ｎ−ヘキサデシルトリメトキシシラン（ＡＹ４３−２１６ＭＣ、東レ・ダウコーニング・シリコーン（株）製）０．１部に変更した以外は、実施例１と同様の方法で水分散型粘着剤組成物を調製し、次いで、粘着シートを作製した。
【００５４】
比較例３
実施例１の水分散型粘着剤組成物の調製において、γ−グリシドキシプロピルトリメトキシシラン（ＫＢＭ−４０３、信越シリコーン（株）製）０．０５部を、γ−グリシドキシプロピルトリメトキシシラン（ＫＢＭ−４０３、信越シリコーン（株）製）３部に変更した以外は、実施例１と同様の方法で水分散型粘着剤組成物を調製し、次いで、粘着シートを作製した。
【００５５】
（評価）
１）  保持力試験（接着性）
各実施例および各比較例の粘着シートを、幅１０ｍｍで切断して、サンプルを用意した。各サンプルを、フェノール樹脂板に対して、１０×２０ｍｍの接触面積で貼着した。その後、これを一晩放置し、さらにその後、８０℃で３０分放置した。次いで、フェノール樹脂板を垂下して、サンプルの下方の自由端に、５００ｇの荷重を均一に負荷して、８０℃、１時間でのずれ距離を測定した。その結果を、表１に示す。なお、表１中、「×」は、粘着シートがずれて、落下したことを示す。
【００５６】
２）  定荷重試験（端末剥がれ性）
各実施例および各比較例の粘着シートを、幅２０ｍｍで切断して、サンプルを用意した。各サンプルを、スチレン−アクリロニトリル樹脂（ＡＢＳ）板に対し、貼着して、２ｋｇローラーを１往復させた。次いで、粘着シートが下側に、ＡＢＳ板が上側になるようにして、２３℃で０．５時間放置した。その後、粘着シートの端部に、１００ｇの荷重をかけ、２４時間後における粘着シートの剥離距離を測定した。その結果を、表１に示す。
【００５７】
【表１】
0004799937.tif 000003
【図面の簡単な説明】
【００５８】
【図１】本発明の水分散型粘着剤組成物からなる粘着剤層を備える粘着シートの一実施形態であって、  （ａ）は、基材の片面に粘着剤層が積層された状態で、巻回されている態様を模式的に示す断面図である。  （ｂ）は、基材の片面に粘着剤層が積層され、その粘着剤層の上に離型シートが貼着された状態で巻回されている態様を模式的に示す断面図である。
【００５９】
（ｃ）は、基材の両面に粘着剤層が積層され、その粘着剤層に離型シートがそれぞれ貼着された状態で巻回されている態様を模式的に示す断面図である。
【符号の説明】
【００６０】
１    基材
２    粘着剤層
【図１】
0004799937.tif 000004